【手続補正書】
【提出日】平成18年6月15日(2006.6.15)
【手続補正１】
【補正対象書類名】明細書
【補正対象項目名】特許請求の範囲
【補正方法】変更
【補正の内容】
【特許請求の範囲】
【請求項１】  式（Ｉ）、（II）、（III）及び（IV）：
【化１】
2000080068.tif 000001
（式中、
Ｒ1は、フェニル（これは、非置換であるか、又はＣ1−Ｃ6アルキル、フェニル、ハロゲン、ＯＲ8、ＳＲ9若しくはＮＲ10Ｒ11の１個以上により置換されている）であるか；又はＲ1は、Ｃ1−Ｃ20アルキル又はＣ2−Ｃ20アルキル（これは、場合により−Ｏ−の１個以上により中断、及び／又は場合によりヒドロキシ基の１個以上により置換されている）であるか、又はＲ1は、Ｃ5−Ｃ8シクロアルキル若しくはＣ2−Ｃ20アルカノイルであるか；又はベンゾイル（これは、非置換であるか、又はＣ1−Ｃ6アルキル、フェニル、ＯＲ8、ＳＲ9若しくはＮＲ10Ｒ11の１個以上により置換されている）であるか、又はＲ1は、Ｃ2−Ｃ12アルコキシカルボニル（これは、場合により−Ｏ−の１個以上により中断、及び／又は場合によりヒドロキシ基の１個以上により置換されている）であるか、又はＲ1は、フェノキシカルボニル（これは、非置換であるか、又はＣ1−Ｃ6アルキル、ハロゲン、フェニル、ＯＲ8若しくはＮＲ10Ｒ11の１個以上により置換されている）であるか、又はＲ1は、−ＣＯＮＲ10Ｒ11、ＣＮ、ＮＯ2、Ｃ1−Ｃ4ハロアルキル、Ｓ（Ｏ)mＣ1−Ｃ6アルキル；非置換若しくはＣ1−Ｃ12アルキル−置換Ｓ（Ｏ)m−Ｃ6−Ｃ12アリール；ＳＯ2Ｏ−Ｃ1−Ｃ6アルキル；ＳＯ2Ｏ−Ｃ6−Ｃ10アリール、又はジフェニル−ホスフィノイルであり；
ｍは、１又は２であり；
Ｒ1′は、Ｃ2−Ｃ12アルコキシカルボニル（これは、場合により−Ｏ−の１個以上により中断、及び／又は場合によりヒドロキシル基の１個以上により置換されている）であるか；又はＲ1′は、フェノキシカルボニル（これは、非置換であるか、又はＣ1−Ｃ6アルキル、ハロゲン、フェニル、ＯＲ8若しくはＮＲ10Ｒ11の１個以上により置換されている）であるか；又はＲ1′は、Ｃ5−Ｃ8シクロアルキル、−ＣＯＮＲ10Ｒ11、ＣＮ；又はＳＲ9により置換されているフェニル（ここで、場合により基Ｒ4′、Ｒ5′及びＲ6′を有するフェニル環の炭素原子への結合を構築することにより、基Ｒ9を介して５−又は６−員環が形成される）；又はＲ4′、Ｒ5′及びＲ6′の少なくとも１個が、−ＳＲ9であるならば、Ｒ1′は、更にＣ1−Ｃ12アルキル（これは、非置換であるか、又はハロゲン、ＯＨ、ＯＲ2、フェニル、ハロゲン化フェニル、又はＳＲ9置換フェニルの１個以上により置換されており、かつ場合により−Ｏ−又は−ＮＨ（ＣＯ）−により中断されている）であり；
Ｒ2は、Ｃ2−Ｃ12アルカノイル（これは、非置換であるか、又はハロゲン若しくはＣＮの１個以上により置換されている）であるか；又はＲ2は、Ｃ4−Ｃ6アルケノイルであるが、ただし二重結合はカルボニル基と共役しておらず；又はＲ2は、ベンゾイル（これは、非置換であるか、又はＣ1−Ｃ6アルキル、ハロゲン、ＣＮ、ＯＲ8、ＳＲ9若しくは又はＮＲ10Ｒ11の１個以上により置換されている）であるか、又はＲ2は、Ｃ2−Ｃ6アルコキシカルボニル；若しくはフェノキシカルボニル（これは、非置換であるか、又はＣ1−Ｃ6アルキル若しくはハロゲンにより置換されている）であり；
Ｒ3、Ｒ4、Ｒ5、Ｒ6及びＲ7は、互いに独立して、水素、ハロゲン、Ｃ1−Ｃ12アルキル、シクロペンチル、シクロヘキシル；又はフェニル（これは、非置換であるか、又はＯＲ8、ＳＲ9若しくはＮＲ10Ｒ11の１個以上により置換されている）であるか；又はＲ3、Ｒ4、Ｒ5、Ｒ6及びＲ7は、ベンジル、ベンゾイル、Ｃ2−Ｃ12アルカノイル；Ｃ2−Ｃ12アルコキシカルボニル（これは、場合により−Ｏ−の１個以上により中断、及び／又は場合によりヒドロキシル基の１個以上により置換されている）であるか；又はＲ3、Ｒ4、Ｒ5、Ｒ6及びＲ7は、フェノキシカルボニル又は基ＯＲ8、ＳＲ9、ＳＯＲ9、ＳＯ2Ｒ9若しくはＮＲ10Ｒ11（ここで、置換基ＯＲ8、ＳＲ9及びＮＲ10Ｒ11は、場合によりフェニル環の更なる置換基又はフェニル環の炭素原子の一つと、基Ｒ8、Ｒ9、Ｒ10及び／又はＲ11を介して５−又は６−員環を形成する）であるが；ただしＲ3、Ｒ4、Ｒ5、Ｒ6及びＲ7の少なくとも一つは、ＯＲ8、ＳＲ9及びＮＲ10Ｒ11であり；
Ｒ4′、Ｒ5′及びＲ6′は、互いに独立して、水素、ハロゲン、Ｃ1−Ｃ12アルキル、シクロペンチル、シクロヘキシル；フェニル（これは、非置換であるか、又はＯＲ8、ＳＲ9若しくは又はＮＲ10Ｒ11により置換されている）であるか；又はＲ4′、Ｒ5′及びＲ6′は、ベンジル、ベンゾイル、Ｃ2−Ｃ12アルカノイル；Ｃ2−Ｃ12アルコキシカルボニル（これは、場合により−Ｏ−の１個以上により中断、及び／又は場合によりヒドロキシル基の１個以上により置換されている）であるか；又はＲ4′、Ｒ5′及びＲ6′は、フェノキシカルボニル；又は基ＯＲ8、ＳＲ9、ＳＯＲ9、ＳＯ2Ｒ9若しくはＮＲ10Ｒ11（ここで、置換基ＯＲ8、ＳＲ9及びＮＲ10Ｒ11は、場合によりフェニル環の更なる置換基又はフェニル環の炭素原子の一つと、基Ｒ8、Ｒ9、Ｒ10及び／又はＲ11を介して５−又は６−員環を形成する）であるが；ただしＲ4′、Ｒ5′及びＲ6′の少なくとも一つは、ＯＲ8、ＳＲ9及びＮＲ10Ｒ11であり；かつＲ5′がメトキシであり、Ｒ4′及びＲ6′が両方同時に水素であり、Ｒ1′がＣＮであれば、Ｒ2′は、ベンゾイル又は４−（Ｃ1−Ｃ10アルキル）ベンゾイルではなく；
Ｒ8は、水素、Ｃ1−Ｃ12アルキルであるか；又はＣ2−Ｃ6アルキル（これは、−ＯＨ、−ＳＨ、−ＣＮ、Ｃ1−Ｃ4アルコキシ、Ｃ3−Ｃ6アルケノキシ、−ＯＣＨ2ＣＨ2ＣＮ、−ＯＣＨ2ＣＨ2(ＣＯ）Ｏ（Ｃ1−Ｃ4アルキル）、−Ｏ（ＣＯ）−Ｃ1−Ｃ4アルキル、−Ｏ（ＣＯ）−フェニル、−(ＣＯ)ＯＨ又は−(ＣＯ)Ｏ(Ｃ1−Ｃ4アルキル)で置換されている）であるか；又はＲ8は、Ｃ2−Ｃ6アルキル（これは、−Ｏ−の１個以上によりより中断されている）であるか；又はＲ8は、−（ＣＨ2ＣＨ2Ｏ)nＨ、Ｃ2−Ｃ8アルカノイル、Ｃ3−Ｃ12アルケニル、Ｃ3−Ｃ6アルケノイル、シクロヘキシル；又はフェニル（これは、非置換であるか、又はハロゲン、Ｃ1−Ｃ12アルキル若しくはＣ1−Ｃ4アルコキシで置換されている）であるか；又はＲ8は、フェニル−Ｃ1−Ｃ3アルキル、Ｓｉ（Ｃ1−Ｃ8アルキル)r(フェニル)3-r又は下記式：
【化２】
2000080068.tif 000002
のいずれかの基であり；
ｎは、１〜２０であり；
ｒは、１、２又は３であり；
Ｒ9は、水素、Ｃ1−Ｃ12アルキル、Ｃ3−Ｃ12アルケニル、シクロヘキシル；Ｃ2−Ｃ6アルキル（これは、−ＯＨ、−ＳＨ、−ＣＮ、Ｃ1−Ｃ4アルコキシ、Ｃ3−Ｃ6アルケンオキシ、−ＯＣＨ2ＣＨ2ＣＮ、−ＯＣＨ2ＣＨ2(ＣＯ）Ｏ（Ｃ1−Ｃ4アルキル）、−Ｏ（ＣＯ）−Ｃ1−Ｃ4アルキル、−Ｏ（ＣＯ）−フェニル、−（ＣＯ）ＯＨ又は−（ＣＯ）Ｏ（Ｃ1−Ｃ4アルキル）で置換されている）であるか；又はＲ9は、Ｃ2−Ｃ12アルキル（これは、−Ｏ−又は−Ｓ−の１個以上により中断されている）であるか；又はＲ9は、フェニル（これは、非置換であるか、又はハロゲン、Ｃ1−Ｃ12アルキル若しくはＣ1−Ｃ4アルコキシで置換されている）であるか；又はＲ9は、フェニル−Ｃ1−Ｃ3アルキル、又は下記式：
【化３】
2000080068.tif 000003
のいずれかの基であり；
Ｒ10及びＲ11は、互いに独立して、水素、Ｃ1−Ｃ12アルキル、Ｃ2−Ｃ4ヒドロキシアルキル、Ｃ2−Ｃ10アルコキシアルキル、Ｃ3−Ｃ5アルケニル、Ｃ5−Ｃ12シクロアルキル、フェニル−Ｃ1−Ｃ3アルキル；フェニル（これは、非置換であるか、又はＣ1−Ｃ12アルキル又はＣ1−Ｃ4アルコキシにより置換されている）であるか；又はＲ10及びＲ11は、Ｃ2−Ｃ3アルカノイル、Ｃ3−Ｃ6アルケノイル又はベンゾイルであるか；又はＲ10及びＲ11は、一緒になってＣ2−Ｃ6アルキレン（これは、場合により−Ｏ−若しくは−ＮＲ8−により中断、及び／又は場合によりヒドロキシル、Ｃ1−Ｃ4アルコキシ、Ｃ2−Ｃ4アルカノイルオキシ若しくはベンゾイルオキシで置換されている）であるか；又はＲ10が水素であるとき、Ｒ11は、下記式：
【化４】
2000080068.tif 000004
のいずれかの基であってよく；
Ｍは、Ｃ1−Ｃ12アルキレン、シクロヘキシレン、フェニレン、−（ＣＯ）Ｏ−（Ｃ2−Ｃ12アルキレン）−Ｏ（ＣＯ）−、−（ＣＯ）Ｏ−（ＣＨ2ＣＨ2Ｏ)n−（ＣＯ）−又は−（ＣＯ）−（Ｃ2−Ｃ12−アルキレン）−（ＣＯ）−であり；
Ｍ1は、直接結合であるか；又はＣ1−Ｃ12アルキレンオキシ（これは、場合により、１〜５個の−Ｏ−、−Ｓ−、及び／又は−ＮＲ10−により中断されている）であり；
Ｍ2は、直接結合であるか；又はＣ1−Ｃ12アルキレン−Ｓ−（これは、場合により、１〜５個の−Ｏ−、−Ｓ−、及び／又は−ＮＲ10−により中断されている）であり；
Ｍ3は、直接結合、ピペラジノ基；又はＣ1−Ｃ12アルキレン−ＮＨ−（これは、場合により、１〜５個の−Ｏ−、−Ｓ−、及び／又は−ＮＲ10−により中断されている）であるが；ただし
（ｉ）Ｒ5がメトキシであり、Ｒ2がベンゾイル又はアセチルであるならば、Ｒ1はフェニルではなく；
（ii）Ｒ5がメトキシであり、Ｒ2がエトキシカルボニルであるならば、Ｒ2はベンゾイル又はエトキシカルボニルではなく；
（iii）Ｒ5がメトキシであり、Ｒ1が4−メトキシベンゾイルであるならば、Ｒ2はエトキシカルボニルではなく；
（iv）Ｒ5がメタクリロイルアミノであり、Ｒ1がメチルであるならば、Ｒ2はベンゾイルではなく；
（ｖ）Ｒ5及びＲ4、又はＲ5及びＲ6の両方がＯＲ8基であり、それらのＯＲ8基が一緒になってＲ8を介して環を形成し、それにより−Ｏ−ＣＨ2−Ｏ−を与え、Ｒ1がメチルであるならば、Ｒ2はアセチルではなく；
（vi）Ｒ4、Ｒ5及びＲ6が、同時にメトキシであり、Ｒ1がエトキシカルボニルであるならば、Ｒ2はアセチルではなく；
（vii）Ｒ5がメトキシであり、同時にＲ4又はＲ6がアセトキシであり、Ｒ1がエチルであるならば、Ｒ2はアセチルではなく；
（viii）式（III）において、Ｒ1′がメチルであり、Ｒ5′がフェニルチオであり、Ｒ4′及びＲ5′が両方Ｈであるならば、Ｒ2は4−クロロベンゾイルではない）で示される化合物。
【請求項２】  Ｒ3、Ｒ4及びＲ7、又はＲ4′及びＲ6′が、水素であり、そしてＲ5又はＲ5′が、ＳＲ9である、請求項１記載の式（Ｉ）又は（III）の化合物。
【請求項３】  Ｒ1が、フェニル又はＣ1−Ｃ12アルキルであり；Ｒ1′がＣ2−Ｃ4アルコキシカルボニル、又はＳＲ9により置換されているフェニル（ここで、基Ｒ4′、Ｒ5′及びＲ6′を有するフェニル環の炭素原子への結合を構築することにより、基Ｒ9を介して５−又は６−員環が形成される）であるか；又はＲ4′、Ｒ5′及びＲ6′の少なくとも１個が、−ＳＲ9であるならば、Ｒ1′は、Ｃ1−Ｃ12アルキル（これは、非置換であるか、又はフェニル若しくはフルオロの１個以上により置換されている）であり；
Ｒ2が、Ｃ2−Ｃ4アルカノイル、又はベンゾイル（これは、非置換であるか、又はＣ1−Ｃ4アルキル若しくはハロゲンにより置換されている）であり；
Ｒ3、Ｒ6及びＲ7が、水素であり；
Ｒ4及びＲ5が、互いに独立して、水素又は基ＯＲ8、ＳＲ9、又はＮＲ10Ｒ11であり；
Ｒ4′及びＲ5′が、互いに独立して、水素又は基ＯＲ8、ＳＲ9、又はＮＲ10Ｒ11であり；
Ｒ6′が、水素であり；
Ｒ8及びＲ9が、Ｃ1−Ｃ4アルキル、フェニル又は下記式：
【化５】
2000080068.tif 000005
のいずれかの基であり；
Ｒ10及びＲ11が、メチル若しくはエチルであるか、又はＲ10とＲ11が、一緒になって、Ｃ2−Ｃ6アルキレン（これは、−Ｏ−により中断されている）であり；
Ｍが、Ｃ1−Ｃ12アルキレンであり；そして
Ｍ2が、直接結合である、式（Ｉ）、（II）、（III）又は（IV）の請求項１記載の化合物。
【請求項４】  （ａ）エチレン性不飽和の光重合性化合物の少なくとも１種及び（ｂ）光開始剤として、式（Ｉ）、（II）、（III）及び／又は（IV）：
【化６】
2000080068.tif 000006
（式中、
Ｒ1は、フェニル（これは、非置換であるか、又はＣ1−Ｃ6アルキル、フェニル、ハロゲン、ＯＲ8、ＳＲ9若しくは又はＮＲ10Ｒ11の１個以上により置換されている）であるか；又はＲ1は、Ｃ5−Ｃ8シクロアルキル、Ｃ1−Ｃ20アルキル；又はＣ2−Ｃ20アルキル（これらは、場合により−Ｏ−の１個以上により中断、及び／又は場合によりヒドロキシ基の１個以上により置換されている）であるか、Ｒ1は、Ｃ2−Ｃ20アルカノイルであるか；又はベンゾイル（これは、非置換であるか、又はＣ1−Ｃ6アルキル、フェニル、ＯＲ8、ＳＲ9若しくはＮＲ10Ｒ11の１個以上により置換されている）であるか、又はＲ1は、Ｃ2−Ｃ12アルコキシカルボニル（これは、場合により−Ｏ−の１個以上により中断、及び／又は場合によりヒドロキシ基の１個以上により置換されている）であるか、又はＲ1は、フェノキシカルボニル（これは、非置換であるか、又はＣ1−Ｃ6アルキル、ハロゲン、フェニル、ＯＲ8若しくは又はＮＲ10Ｒ11の１個以上により置換されている）であるか、又はＲ1は、−ＣＯＮＲ10Ｒ11、ＣＮ、ＮＯ2、Ｃ1−Ｃ4ハロアルキル、Ｓ（Ｏ)mＣ1−Ｃ6アルキル；非置換若しくはＣ1−Ｃ12アルキル−置換Ｓ（Ｏ)m−Ｃ1−Ｃ6アリール；ＳＯ2Ｏ−Ｃ1−Ｃ6アルキル；ＳＯ2Ｏ−Ｃ6−Ｃ10アリール、又はジフェニル−ホスフィニルであり；
ｍは、１又は２であり；
Ｒ1′は、Ｃ2−Ｃ12アルコキシカルボニル（これは、場合により−Ｏ−の１個以上により中断、及び／又は場合によりヒドロキシル基の１個以上により置換されている）であるか；又はＲ1′は、フェノキシカルボニル（これは、非置換であるか、又はＣ1−Ｃ6アルキル、ハロゲン、フェニル、ＯＲ8若しくは又はＮＲ10Ｒ11の１個以上により置換されている）であるか；又はＲ1′は、Ｃ5−Ｃ8シクロアルキル、−ＣＯＮＲ10Ｒ11、ＣＮであるか；又はフェニル（これは、ＳＲ9により置換されており、場合により基Ｒ4′、Ｒ5′及びＲ6′を有するフェニル環の炭素原子への結合を構築することにより基Ｒ9を介して５−又は６−員環が形成される）；又はＲ4′、Ｒ5′及びＲ6′の少なくとも１個が、−ＳＲ9であるならば、Ｒ1′は、更にＣ1−Ｃ12アルキル（これは、非置換であるか、又はハロゲン、ＯＨ、ＯＲ2、フェニル、ハロゲン化フェニル又はＳＲ9で置換されたフェニルの１個以上により置換されており、かつ場合により−Ｏ−又は−ＮＨ（ＣＯ）−により中断されている）であり；
Ｒ2は、Ｃ2−Ｃ12アルカノイル（これは、非置換であるか、又はハロゲン若しくはＣＮの１個以上により置換されている）であるか；又はＲ2は、Ｃ2−Ｃ4アルケノイルであるが、ただし二重結合はカルボニル基と共役しておらず；又はＲ2は、ベンゾイル（これは、非置換であるか、又はＣ1−Ｃ6アルキル、ハロゲン、ＣＮ、ＯＲ8、ＳＲ9若しくは又はＮＲ10Ｒ11の１個以上により置換されている）であるか、又はＲ2は、Ｃ2−Ｃ6アルコキシカルボニル；又はフェノキシカルボニル（これは、非置換であるか、又はＣ1−Ｃ6アルキル若しくはハロゲンにより置換されている）であり；
Ｒ3、Ｒ4、Ｒ5、Ｒ6及びＲ7は、互いに独立して、水素、ハロゲン、Ｃ1−Ｃ12アルキル、シクロペンチル、シクロヘキシル；又はフェニル（これは、非置換であるか、又はＯＲ8、ＳＲ9若しくは又はＮＲ10Ｒ11の１個以上により置換されている）であるか；又はＲ3、Ｒ4、Ｒ5、Ｒ6及びＲ7は、ベンジル、ベンゾイル、Ｃ2−Ｃ12アルカノイル；Ｃ2−Ｃ12アルコキシカルボニル（これは、場合により−Ｏ−の１個以上により中断、及び／又は場合によりヒドロキシル基の１個以上により置換されている）であるか；又はＲ3、Ｒ4、Ｒ5、Ｒ6及びＲ7は、フェノキシカルボニル；ＯＲ8、ＳＲ9、ＳＯＲ9、ＳＯ2Ｒ9若しくはＮＲ10Ｒ11（ここで、置換基ＯＲ8、ＳＲ9及びＮＲ10Ｒ11は、場合によりフェニル環の更なる置換基又はフェニル環の炭素原子の一つと、基Ｒ8、Ｒ9、Ｒ10及び／又はＲ11を介して５−又は６−員環を形成する）であるが；ただしＲ3、Ｒ4、Ｒ5、Ｒ6及びＲ7の少なくとも一つは、ＯＲ8、ＳＲ9及びＮＲ10Ｒ11であり；
Ｒ4′、Ｒ5′及びＲ6′は、互いに独立して、水素、ハロゲン、Ｃ1−Ｃ12アルキル、シクロペンチル、シクロヘキシル；フェニル（これは、非置換であるか、又はＯＲ8、ＳＲ9若しくは又はＮＲ10Ｒ11の１個以上により置換されている）であるか；又はＲ4′、Ｒ5′及びＲ6′は、ベンジル、ベンゾイル、Ｃ2−Ｃ12アルカノイル；Ｃ2−Ｃ12アルコキシカルボニル（これは、場合により−Ｏ−の１個以上により中断、及び／又は場合によりヒドロキシル基の１個以上により置換されている）であるか；又はＲ4′、Ｒ5′及びＲ6′は、フェノキシカルボニル；ＯＲ8、ＳＲ9、ＳＯＲ9、ＳＯ2Ｒ9若しくはＮＲ10Ｒ11（ここで、置換基ＯＲ8、ＳＲ9及びＮＲ10Ｒ11は、場合によりフェニル環の更なる置換基又はフェニル環の炭素原子の一つと、基Ｒ8、Ｒ9、Ｒ10及び／又はＲ11を介して５−又は６−員環を形成する）であるが；ただしＲ4′、Ｒ5′及びＲ6′の少なくとも一つは、ＯＲ8、ＳＲ9及びＮＲ10Ｒ11であり；かつＲ5′がメトキシであり、Ｒ4′及びＲ6′が両方同時に水素であり、Ｒ1′がＣＮであれば、Ｒ2′は、ベンゾイル又は４−（Ｃ1−Ｃ10アルキル）ベンゾイルではなく；
Ｒ8は、水素、Ｃ1−Ｃ12アルキルであるか；又はＣ2−Ｃ6アルキル（これは、−ＯＨ、−ＳＨ、−ＣＮ、Ｃ1−Ｃ4アルコキシ、Ｃ3−Ｃ6アルケンオキシ、−ＯＣＨ2ＣＨ2ＣＮ、−ＯＣＨ2ＣＨ2(ＣＯ）Ｏ（Ｃ1−Ｃ4アルキル）、−Ｏ（ＣＯ）−Ｃ1−Ｃ4アルキル、−Ｏ（ＣＯ）−フェニル、−（ＣＯ）ＯＨ又は−（ＣＯ）Ｏ（Ｃ1−Ｃ4アルキル）で置換されている）であるか；又はＲ8は、Ｃ2−Ｃ6アルキル（これは、−Ｏ−の１個以上によりより中断されている）であるか；又はＲ8は、−（ＣＨ2ＣＨ2Ｏ)nＨ、Ｃ2−Ｃ8アルカノイル、Ｃ3−Ｃ12アルケニル、Ｃ3−Ｃ6アルケノイル、シクロヘキシル；又はフェニル（これは、非置換であるか、又はハロゲン、Ｃ1−Ｃ12アルキル若しくはＣ1−Ｃ4アルコキシで置換されている）であるか；又はＲ8は、フェニル−Ｃ1−Ｃ3アルキル、Ｓｉ（Ｃ1−Ｃ8アルキル)r(フェニル)3-r又は下記式：
【化７】
2000080068.tif 000007
のいずれかの基であり；
ｎは、１〜２０であり；
ｒは、１、２又は３であり；
Ｒ9は、水素、Ｃ1−Ｃ12アルキル、Ｃ3−Ｃ12アルケニル、シクロヘキシル；Ｃ2−Ｃ6アルキル（これは、−ＯＨ、−ＳＨ、−ＣＮ、Ｃ1−Ｃ4アルコキシ、Ｃ3−Ｃ6アルケノキシ、−ＯＣＨ2ＣＨ2ＣＮ、−ＯＣＨ2ＣＨ2(ＣＯ）Ｏ（Ｃ1−Ｃ4アルキル）、−Ｏ（ＣＯ）−Ｃ1−Ｃ4アルキル、−Ｏ（ＣＯ）−フェニル、−（ＣＯ）ＯＨ又は−（ＣＯ）Ｏ（Ｃ1−Ｃ4アルキル）で置換されている）であるか；又はＲ9は、Ｃ2−Ｃ12アルキル（これは、−Ｏ−又は−Ｓ−の１個以上により中断されている）であるか；又はＲ9は、フェニル（これは、非置換であるか、又はハロゲン、Ｃ1−Ｃ12アルキル若しくはＣ1−Ｃ4アルコキシで置換されている）であるか；又はＲ9は、フェニル−Ｃ1−Ｃ3アルキル、又は下記式：
【化８】
2000080068.tif 000008
のいずれかの基であり；
Ｒ10及びＲ11は、互いに独立して、水素、Ｃ1−Ｃ12アルキル、Ｃ2−Ｃ4ヒドロキシアルキル、Ｃ2−Ｃ10アルコキシアルキル、Ｃ3−Ｃ5アルケニル、Ｃ5−Ｃ12シクロアルキル,フェニル−Ｃ1−Ｃ3アルキル；フェニル（これは、非置換であるか、又はＣ1−Ｃ12アルキル又はＣ1−Ｃ4アルコキシにより置換されている）であるか；又はＲ10及びＲ11は、Ｃ2−Ｃ3アルカノイル、Ｃ3−Ｃ6アルケノイル又はベンゾイルであるか；又はＲ10及びＲ11は、一緒になってＣ2−Ｃ6アルキレン（これは、場合により−Ｏ−若しくは−ＮＲ8−により中断、及び／又は場合によりヒドロキシル、Ｃ1−Ｃ4アルコキシ、Ｃ2−Ｃ4アルカノイルオキシ若しくはベンゾイルオキシで置換されている）であるか；又はＲ10が水素であるとき、Ｒ11は、下記式：
【化９】
2000080068.tif 000009
のいずれかの基であってよく；
Ｍは、Ｃ1−Ｃ12アルキレン、シクロヘキシレン、フェニレン、−（ＣＯ）Ｏ−（Ｃ2−Ｃ12アルキレン）−Ｏ（ＣＯ）−、−（ＣＯ）Ｏ−（ＣＨ2ＣＨ2Ｏ)n−（ＣＯ）−又は−（ＣＯ）−（Ｃ2−Ｃ12−アルキレン）−（ＣＯ）−であり；
Ｍ1は、直接結合であるか；又はＣ1−Ｃ12アルキレンオキシ（これは、場合により、１〜５個の−Ｏ−、−Ｓ−、及び／又は−ＮＲ10−により中断されている）であり；
Ｍ2は、直接結合であるか；又はＣ1−Ｃ12アルキレン−Ｓ−（これは、場合により、１〜５個の−Ｏ−、−Ｓ−、及び／又は−ＮＲ10−により中断されている）であり；
Ｍ3は、直接結合、ピペラジノ基；又はＣ1−Ｃ12アルキレン−ＮＨ−（これは、場合により、１〜５個の−Ｏ−、−Ｓ−、及び／又は−ＮＲ10−により中断されている）であるが；ただし
（ｉ）Ｒ5がメトキシであり、Ｒ2がベンゾイル又はアセチルであるならば、Ｒ1はフェニルではなく；
（ii）Ｒ5がメトキシであり、Ｒ2がエトキシカルボニルであるならば、Ｒ2はベンゾイル又はエトキシカルボニルではなく；
（iii）Ｒ5がメトキシであり、Ｒ1が4−メトキシベンゾイルであるならば、Ｒ2はエトキシカルボニルではなく；
（iv）Ｒ5がメタクリロイルアミノであり、Ｒ1がメチルであるならば、Ｒ2はベンゾイルではなく；
（ｖ）Ｒ5及びＲ4、又はＲ5及びＲ6の両方がＯＲ8基であり、それらのＯＲ8基が一緒になってＲ8を介して環を形成し、それにより−Ｏ−ＣＨ2−Ｏ−を与え、Ｒ1がメチルであるならば、Ｒ2はアセチルではなく；
（vi）Ｒ4、Ｒ5及びＲ6が、同時にメトキシであり、Ｒ1がエトキシカルボニルであるならば、Ｒ2はアセチルではない）で示される化合物の少なくとも１種を含む、光重合性配合物。
【請求項５】  光開始剤（ｂ）に加えて、少なくとも１種の更なる光開始剤（ｃ）及び／又は他の添加剤（ｄ）を含む、請求項４記載の光重合性配合物。
【請求項６】  結合剤ポリマー（ｅ）を更に含む、請求項４記載の光重合性配合物。
【請求項７】  エチレン性不飽和二重結合を含む化合物を光重合させる方法であって、
請求項４記載の配合物を、１９０〜６００nmの範囲での電磁放射線、電子線ビーム又はＸ−線により照射することを特徴とする方法。
【請求項８】  着色及び非−着色の、ペイント及びワニス、粉体塗装、印刷インキ、印刷版、接着剤、歯科配合物、複合配合物、光レジストを含むレジスト、カラーフィルター材料、電気及び電子部品封止材配合物の製造のための、磁気記録材料、微小機械部品、導波部材、光スイッチ、めっきマスク、エッチングマスク、カラー耐性システム、ガラス繊維被覆、スクリーン印刷製版のための、マイクロリソグラフィ、めっき、ステレオリソグラフィによる三次元体の製造のための、画像記録材料、特にホログラフ記録、マイクロ電子回路、脱カラー材料、画像記録材料のための脱カラー材料の製造のための、又はマイクロカプセルを用いる画像記録材料の製造のための、請求項７記載の方法。
【請求項９】  レリーフ画像の写真製造のための方法であって、
請求項４記載の配合物で被覆された基質を画像様に暴露し、次いで非暴露部分を現像剤で取り除くことを特徴とする方法。
【請求項１０】  全てが、透過基質上に光感受性樹脂及び顔料を含む、赤色、緑色及び青色の画素並びに黒色マトリックスを設け、かつ基質の表面又はカラーフィルター層の表面のいずれかに透明電極を設けることにより調製されたカラーフィルターであって、
該光感受性樹脂が、多官能性アクリラートモノマー、有機ポリマー結合剤、及び請求項１記載の式（Ｉ）、（II）、（III）又は（IV）の光重合開始剤を含むことを特徴とする方法。
【手続補正２】
【補正対象書類名】明細書
【補正対象項目名】０００３
【補正方法】変更
【補正の内容】
【０００３】
光重合技術において、高い反応性であり、合成が容易であり、かつ取り扱い容易である光開始剤の必要性は、まだ存在している。更に、そのような光開始剤は、例えば熱安定性及び貯蔵安定性のような工業的に要求される高度の特性を満足させねばならない。
【手続補正３】
【補正対象書類名】明細書
【補正対象項目名】０００６
【補正方法】変更
【補正の内容】
【０００６】
（式中、
Ｒ1は、フェニル（これは、非置換であるか、又はＣ1−Ｃ6アルキル、フェニル、ハロゲン、ＯＲ8、ＳＲ9若しくはＮＲ10Ｒ11の１個以上により置換されている）であるか；又はＲ1は、Ｃ1−Ｃ20アルキル又はＣ2−Ｃ20アルキル（これは、場合により−Ｏ−の１個以上により中断、及び／又は場合によりヒドロキシ基の１個以上により置換されている）であるか、又はＲ1は、Ｃ5−Ｃ8シクロアルキル若しくはＣ2−Ｃ20アルカノイルであるか；又はベンゾイル（これは、非置換であるか、又はＣ1−Ｃ6アルキル、フェニル、ＯＲ8、ＳＲ9若しくはＮＲ10Ｒ11の１個以上により置換されている）であるか、又はＲ1は、Ｃ2−Ｃ12アルコキシカルボニル（これは、場合により−Ｏ−の１個以上により中断、及び／又は場合によりヒドロキシ基の１個又は２個以上により置換されている）であるか、又はＲ1は、フェノキシカルボニル（これは、非置換であるか、又はＣ1−Ｃ6アルキル、ハロゲン、フェニル、ＯＲ8若しくはＮＲ10Ｒ11の１個以上により置換されている）であるか、又はＲ1は、−ＣＯＮＲ10Ｒ11、ＣＮ、ＮＯ2、Ｃ1−Ｃ4ハロアルキル、Ｓ（Ｏ)mＣ1−Ｃ6アルキル；非置換若しくはＣ1−Ｃ12アルキル−置換Ｓ（Ｏ)m−Ｃ6−Ｃ12アリール；ＳＯ2Ｏ−Ｃ1−Ｃ6アルキル；ＳＯ2Ｏ−Ｃ6−Ｃ10アリール、又はジフェニル−ホスフィノイルであり；
ｍは、１又は２であり；
Ｒ1′は、Ｃ2−Ｃ12アルコキシカルボニル（これは、場合により−Ｏ−の１個以上により中断、及び／又は場合によりヒドロキシル基の１個以上により置換されている）であるか；又はＲ1′は、フェノキシカルボニル（これは、非置換であるか、又はＣ1−Ｃ6アルキル、ハロゲン、フェニル、ＯＲ8若しくはＮＲ10Ｒ11の１個以上により置換されている）であるか；又はＲ1′は、Ｃ5−Ｃ8シクロアルキル、−ＣＯＮＲ10Ｒ11、ＣＮ；又はＳＲ9により置換されているフェニル（ここで、場合により基Ｒ4′、Ｒ5′及びＲ6′を有するフェニル環の炭素原子への結合を構築することにより、基Ｒ9を介して５−又は６−員環が形成される）；又はＲ4′、Ｒ5′及びＲ6′の少なくとも１個が、−ＳＲ9であるならば、Ｒ1′は、更にＣ1−Ｃ12アルキル（これは、非置換であるか、又はハロゲン、ＯＨ、ＯＲ2、フェニル、ハロゲン化フェニル、又はＳＲ9置換フェニルの１個以上により置換されており、かつ場合により−Ｏ−又は−ＮＨ（ＣＯ）−により中断されている）であり；
Ｒ2は、Ｃ2−Ｃ12アルカノイル（これは、非置換であるか、又はハロゲン若しくはＣＮの１個以上により置換されている）であるか；又はＲ2は、Ｃ4−Ｃ6アルケノイルであるが、ただし二重結合はカルボニル基と共役しておらず；又はＲ2は、ベンゾイル（これは、非置換であるか、又はＣ1−Ｃ6アルキル、ハロゲン、ＣＮ、ＯＲ8、ＳＲ9若しくは又はＮＲ10Ｒ11の１個以上により置換されている）であるか、又はＲ2は、Ｃ2−Ｃ6アルコキシカルボニル；若しくはフェノキシカルボニル（これは、非置換であるか、又はＣ1−Ｃ6アルキル若しくはハロゲンにより置換されている）であり；
Ｒ3、Ｒ4、Ｒ5、Ｒ6及びＲ7は、互いに独立して、水素、ハロゲン、Ｃ1−Ｃ12アルキル、シクロペンチル、シクロヘキシル；又はフェニル（これは、非置換であるか、又はＯＲ8、ＳＲ9若しくはＮＲ10Ｒ11の１個以上により置換されている）であるか；又はＲ3、Ｒ4、Ｒ5、Ｒ6及びＲ7は、ベンジル、ベンゾイル、Ｃ2−Ｃ12アルカノイル；Ｃ2−Ｃ12アルコキシカルボニル（これは、場合により−Ｏ−の１個以上により中断、及び／又は場合によりヒドロキシル基の１個以上により置換されている）であるか；又はＲ3、Ｒ4、Ｒ5、Ｒ6及びＲ7は、フェノキシカルボニル又は基ＯＲ8、ＳＲ9、ＳＯＲ9、ＳＯ2Ｒ9若しくはＮＲ10Ｒ11（ここで、置換基ＯＲ8、ＳＲ9及びＮＲ10Ｒ11は、場合によりフェニル環の更なる置換基又はフェニル環の炭素原子の一つと、基Ｒ8、Ｒ9、Ｒ10及び／又はＲ11を介して５−又は６−員環を形成する）であるが；ただしＲ3、Ｒ4、Ｒ5、Ｒ6及びＲ7の少なくとも一つは、ＯＲ8、ＳＲ9及びＮＲ10Ｒ11であり；
Ｒ4′、Ｒ5′及びＲ6′は、互いに独立して、水素、ハロゲン、Ｃ1−Ｃ12アルキル、シクロペンチル、シクロヘキシル；フェニル（これは、非置換であるか、又はＯＲ8、ＳＲ9若しくは又はＮＲ10Ｒ11により置換されている）であるか；又はＲ4′、Ｒ5′及びＲ6′は、ベンジル、ベンゾイル、Ｃ2−Ｃ12アルカノイル；Ｃ2−Ｃ12アルコキシカルボニル（これは、場合により−Ｏ−の１個以上により中断、及び／又は場合によりヒドロキシル基の１個以上により置換されている）であるか；又はＲ4′、Ｒ5′及びＲ6′は、フェノキシカルボニル；又は基ＯＲ8、ＳＲ9、ＳＯＲ9、ＳＯ2Ｒ9若しくはＮＲ10Ｒ11（ここで、置換基ＯＲ8、ＳＲ9及びＮＲ10Ｒ11は、場合によりフェニル環の更なる置換基又はフェニル環の炭素原子の一つと、基Ｒ8、Ｒ9、Ｒ10及び／又はＲ11を介して５−又は６−員環を形成する）であるが；ただしＲ4′、Ｒ5′及びＲ6′の少なくとも一つは、ＯＲ8、ＳＲ9及びＮＲ10Ｒ11であり；かつＲ5′がメトキシであり、Ｒ4′及びＲ6′が両方同時に水素であり、Ｒ1′がＣＮであれば、Ｒ2′は、ベンゾイル又は４−（Ｃ1−Ｃ10アルキル）ベンゾイルではなく；
Ｒ8は、水素、Ｃ1−Ｃ12アルキルであるか；又はＣ2−Ｃ6アルキル（これは、−ＯＨ、−ＳＨ、−ＣＮ、Ｃ1−Ｃ4アルコキシ、Ｃ3−Ｃ6アルケンオキシ、−ＯＣＨ2ＣＨ2ＣＮ、−ＯＣＨ2ＣＨ2(ＣＯ）Ｏ（Ｃ1−Ｃ4アルキル）、−Ｏ（ＣＯ）−Ｃ1−Ｃ4アルキル、−Ｏ（ＣＯ）−フェニル、−（ＣＯ）ＯＨ又は−（ＣＯ）Ｏ（Ｃ1−Ｃ4アルキル）で置換されている）であるか；又はＲ8は、Ｃ2−Ｃ6アルキル（これは、−Ｏ−の１個以上によりより中断されている）であるか；又はＲ8は、−（ＣＨ2ＣＨ2Ｏ)nＨ、Ｃ2−Ｃ8アルカノイル、Ｃ3−Ｃ12アルケニル、Ｃ3−Ｃ6アルケノイル、シクロヘキシル；又はフェニル（これは、非置換であるか、又はハロゲン、Ｃ1−Ｃ12アルキル若しくはＣ1−Ｃ4アルコキシで置換されている）であるか；又はＲ8は、フェニル−Ｃ1−Ｃ3アルキル、Ｓｉ（Ｃ1−Ｃ8アルキル)r(フェニル)3-r又は下記式：
【手続補正４】
【補正対象書類名】明細書
【補正対象項目名】００２４
【補正方法】変更
【補正の内容】
【００２４】
Ｃ2−Ｃ6アルコキシカルボニル及びＣ2−Ｃ4アルコキシカルボニルは、Ｃ−原子の相当する数までＣ2−Ｃ12アルコキシカルボニルのために上にあたえられた同じ意味を有する。Ｃ2−Ｃ12アルコキシカルボニルは、１個以上の−Ｏ−により中断されている。２個のＯ−原子は、少なくとも２個のメチレン基、すなわち、エチレン基で分離されている。
【手続補正５】
【補正対象書類名】明細書
【補正対象項目名】００８４
【補正方法】変更
【補正の内容】
【００８４】
不飽和カルボン酸の例は、アクリル酸、メタアクリル酸、クロトン酸、イタコン酸、ケイ皮酸及びリノレン酸又はオレイン酸のような不飽和脂肪酸である。アクリル酸及びメタアクリル酸が好適である。
【手続補正６】
【補正対象書類名】明細書
【補正対象項目名】００８５
【補正方法】変更
【補正の内容】
【００８５】
適切なポリオールは、芳香族、及び特に脂肪族、脂環式ポリオールである。芳香族ポリオールの例は、ヒドロキノン、４，４′−ジヒドロキシジフェニル、２，２−ジ（４−ヒドロキシフェニル）プロパン並びにまたノボラック及びレゾールである。ポリエポキシドの例は、上述のポリオール、特に芳香族ポリオール、及びエピクロロヒドリンに基づくそれらである。他の適切なポリオールは、ポリマー主鎖又は側鎖にヒドロキシルを含むポリマー及びコポリマーであり、例は、ポリビニルアルコール及びそれのコポリマー並びにポリヒドロキシアルキルメタクリラート又はそれのコポリマーである。適切である更なるポリオールは、ヒドロキシ末端基を有するオリゴマーである。
【手続補正７】
【補正対象書類名】明細書
【補正対象項目名】００９６
【補正方法】変更
【補正の内容】
【００９６】
適切な結合剤の例は、分子量約２，０００〜２，０００，０００、好適には５，〜１，０００，０００を有するポリマーである。アルカリ現像し得る結合剤は、懸垂基としてカルボキシル基を有するアクリルポリマー、例えばエチレン性不飽和カルボン酸、例えば（メタ）アクリル酸、２−カルボキシエチル（メタ）アクリル酸、２−カルボキシプロピル（メタ）アクリル酸、イタコン酸、クロトン酸、マレイン酸及びフマール酸と、（メタ）アクリル酸、例えばメチル（メタ）アクリラート、エチル（メタ）アクリラート、プロピル（メタ）アクリラート、ブチル（メタ）アクリラート、ベンジル（メタ）アクリラート、２−エチルヘキシル（メタ）アクリラート、ヒドロキシエチル（メタ）アクリラート、ヒドロキシプロピル（メタ）アクリラート、ベンジル（メタ）アクリラート；ビニル芳香族化合物、例えばスチレン、α−メチルスチレン、ビニルトルエン、ｐ−クロロスチレン；アミドタイプ不飽和化合物、（メタ）アクリルアミドジアセトンアクリルアミド、Ｎ−メチロールアクリルアミド、Ｎ−ブトキシメタクリルアミド；及びポリオレフィンタイプ化合物、例えばブタジエン、イソプレン、クロロプレンなど；メタクリロニトリル、メチルイソプロペニルケトン、ビニルアセタート、ビニルプロピオナート、又はビニルピバラートのエステルから選択されるモノマーの１種以上との共重合により得られる慣用の既知コポリマーとして、カルボン酸を有するアクリルポリマーである。コポリマーの例は、アクリラート及びメタクリラートと、アクリル酸又はメタアクリル酸及びスチレン又は置換ススチレン、フェノール性樹脂、例えばノボラック、（ポリ）ヒドロキシスチレンとのコポリマー、並びにヒドロキシスチレンと、アルキルアクリラート、アクリル酸及び／又はメタアクリル酸のコポリマーである。コポリマーの好適な例は、メチルメタクリラート／メタクリル酸のコポリマー、ベンジルメタクリラート／メタクリル酸のコポリマー、メチルメタクリラート／エチルアクリラート／メタクリル酸のコポリマー、ベンジルメタクリラート／メタクリル酸／スチレンのコポリマー、ベンジルメタクリラート／メタクリル酸／ヒドロキシエチルメタクリラートノコポリマー、メチルメタクリラート／ブチルメタクリラート／メタクリル酸／スチレンのコポリマー、メチルメタクリラート／ベンジルメタクリラート／メタクリル酸／ヒドロキシフェニルメタクリラートのコポリマーである。溶媒現像し得る結合剤の例は、ポリ（アルキルメタクリラート）、ポリ（アルキルアクリラート）、ポリ（ベンジルメタクリラート−コ−ヒドロキシエチルメタクリラート−コ−メタアクリル酸）、ポリ（ベンジルメタクリラート−コ−メタアクリル酸）；セルロースエステル及びセルロースエーテル、例えばセルロースアセタート、セルロースアセトブチラート、メチルセルロース、エチルセルロース；ポリビニルブチラール、ポリビニルホルマール、環化ゴム、ポリエーテル、例えばポリエチレンオキシド、ポリプロピレンオキシド及びポリテトラヒドロフラン；ポリスチレン、ポリカーボナート、ポリウレタン、塩素化ポリオレフィン、ポリビニルクロリド、ビニルクロリド／ビニリデン−コ−ポリマー、ビニリデンクロ���ド及びアクリルニトリルのコポリマー、メチルメタクリラート及びビニルアセタートのコポリマー、ポリビニルアセタート、コポリ（エチレン／ビニルアセタート）、ポリマー、例えばポリカプロラクタム、及びポリ（ヘキサメチレンアジパミド）、及びポリエステル、例えばポリ（エチレングリコールテレフタラート）及びポリ（ヘキサメチレングリコールスクシナート）及びポリイミド結合樹脂である。
【手続補正８】
【補正対象書類名】明細書
【補正対象項目名】０１１２
【補正方法】変更
【補正の内容】
【０１１２】
光重合は、更なる光増感剤又は共開始剤（成分（ｄ）として）（これは、スペクトル感受性を移動又は広げる）を加えることにより促進することができる。それらは、特に、芳香族化合物、例えばベンゾフェノン及びそれの誘導体、チオキサントン及びその誘導体、アントラキノン及びその誘導体、クマリン及びフェノチアジン及びその誘導体、並びに３−（アロイルメチレン）チアゾリン、ローダニン、カンファーキノン、しかしまた、エオシン、ローダミン、エリスロシン、キサンテン、チオキサンテン、アクリジン、例えば９−フェニルアクリジン、１，７−ビス（９−アクリジニル）ヘプタン、１，５−ビス（９−アクリジニル）ペンタン、シアニン及びメロシアニン染料である。
【手続補正９】
【補正対象書類名】明細書
【補正対象項目名】０１２０
【補正方法】変更
【補正の内容】
【０１２０】
本発明の配合物は、更なる添加剤として、光還元性染料、例えばキサンテン−、ベンゾキサンテン−、ベンゾチオキサンテン−、チアジン−、ピロニン−、ポルフィリン−又はアクリジン染料及び／又は照射により開裂し得るトリハロゲンメチル化合物を含むことができる。同様の配合物は、例えばＥＰ  ４４５６２４に記載されている。
【手続補正１０】
【補正対象書類名】明細書
【補正対象項目名】０１３１
【補正方法】変更
【補正の内容】
【０１３１】
光重合性配合物は、種々の方法、例えば印刷インキとして、透明塗料として、例えば木材若しくは金属のための白色塗料として、粉体塗料として、被覆材料、とりわけ、紙、木、若しくはプラスチックのための材料として、建築物及び道路標識のための日光−硬化性被覆として、写真複製技術として、ホログラフィー記録材料として、画像記録材料又は有機溶媒若しくは水性アルカリで現像することができる印刷版の製造のために、スクリーン印刷のための製造マスクとして、歯科用充填材として、接着剤として、圧力感受性接着剤として、ラミネート樹脂として、エッチングレジストとして、電気めっきレジストとして、又はパーマネントレジストとして、液体及び乾燥フィルムの両方で、光構造性誘電体及びプリント回路基板及び電気回路のはんだマスク、種々の表示装置のためのカラーフィルターを製造するため又はプラズマディスプレイパネルの製造工程での構造を生成させるためのレジストとして、並びにエレクトロルミネッセンスディスプレイ（例えば、ＵＳ  ５８５３４４６、ＥＰ  ８６３５３４、ＪＰ  ０９−２４４２３０−Ａ、ＪＰ  １０−６２９８０−Ａ、ＪＰ  ０８−１７１８６３−Ａ、ＵＳ  ５８４０４６５、ＥＰ  ８５５７３１、ＪＰ  ０５−２７１５７６−Ａ、ＪＰ  ０５−６７４０５５−Ａに記載されている）、光スイッチ、光格子（妨害格子）、光回路の製造のために、物質の硬化（透明な成形用型中でのＵＶ硬化）又は立体リソグラフィ技術による三次元製品の製造のために、例えばＵＳ  ４５７５３３０に記載されているように、複合材（例えば、所望ならば、ガラス繊維及び／又は他の繊維並びに他の助剤を含むことができるスチレン性ポリエステル）及び他の厚層組成物の製造のために、又は光学レンズ、例えばコンタクトレンズ又はフレネルレンズの製造のためにも用いることができる。本発明の配合物は、医学装置、補助材又は移植材の製造のために適切である。更に、本発明の配合物は、例えば、ＤＥ  １９７０００６４及びＥＰ  ６７８５３４に記載されているように、熱互変性を有するゲルの製造に適切である。
【手続補正１１】
【補正対象書類名】明細書
【補正対象項目名】０１４０
【補正方法】変更
【補正の内容】
【０１４０】
新規な放射線感受性配合物は、更に、光に対して非常に高い感受性を有し、水性アルカリ媒体で、膨潤なしに現像することができる陰画レジスト（negative resist）としての適用が見出されている。それらは、電気めっきレジスト、エッチングレジスト、液体及び乾燥の両フィルム、はんだレジスト、種々の表示装置のためのカラーフィルターを製造するため又はプラズマディスプレイパネルの製造工程での構造を生成させるためのレジストとして、並びにエレクトロルミネッセンス表多くの表示適用のためのカラーフィルターの製造、印刷板、例えばオフセット板又はスクリーン印刷板の製造、レリーフ印刷、プラノグラフ印刷、写真彫刻又はスクリーン印刷型のための印刷型の製造、レリーフコピーの製造、例えば点字でのテキスト製造、スタンプの製造、化学粉砕での用途、又は集積回路の製造でのマイクロレジストとして適切である。この配合物は、更にコンピューターチップ、印刷板及び他の電気又は電子部品性の製造での、光形成性誘電層又は被覆、カプセル化及び絶縁被覆として用いることができる。被覆基質の可能な層支持材及び加工条件は、変えられる。
【手続補正１２】
【補正対象書類名】明細書
【補正対象項目名】０１５７
【補正方法】変更
【補正の内容】
【０１５７】
本発明の光硬化性配合物は、熱安定性を有し、酸素による阻害に十分抵抗性であるので、それらは、特に、カラーフィルター又はＥＰ  ３２０２６４に記載されているように、カラーモザイクシステムに適切である。カラーフィルターは、通常、ＬＣＤ表示装置、投影システム及び画像センサーの製造に用いられる。カラーフィルターは、通常、ガラス基質上の赤色、緑色及び青色ピクセル並びにブラックマトリックスを形成することにより製造される。これらの方法において、本発明の光硬化性配合物を用いることができる。使用の特に好適な方法は、本発明の配合物での基質の被覆、短時間の熱処理による被覆の乾燥、化学線放射へ被覆のパターン様の曝露、続いて水性アルカリ現像液中、及び場合により加熱処理でのパターンの現像を含む。したがって、その方法で互いに一番上に、赤色、緑色及び青色の着色被覆を塗布することにより、赤色、緑色及び青色ピクセルのカラーフィルターを製造することができる。カラーフィルターは、例えば、テレビジョン受像機、ビデオモニター又はコンピューターの表示及び画像スキャナーのために、平面表示技術などとして用いることができる。
【手続補正１３】
【補正対象書類名】明細書
【補正対象項目名】０１６３
【補正方法】変更
【補正の内容】
【０１６３】
ブラックマトリックス光重合性配合物は、好適には、カーボン、チタニウムブラック、及び酸化鉄からなる群からの少なくとも１種を含む。しかしながら、全体で黒色の外観を与える他の顔料との混合物もまた、用いることができる。例えば、C.I. Pigment Black 1及び 7は、単独又は組み合わせて用いることができる。
【手続補正１４】
【補正対象書類名】明細書
【補正対象項目名】０１７０
【補正方法】変更
【補正の内容】
【０１７０】
本発明の光開始剤は、カラーフィルターレジスト、例えば上記の例に述べたそれらに用いることができるか、又はそのようなレジストでの既知の光開始剤を部分的又は完全に置き代えることができる。本発明の新規な光開始剤の使用は、特定の結合剤樹脂、架橋剤及びここに述べたカラーフィルターレジストの配合物の例に限定されることなく、光感受性カラーフィルターインキ又はカラーフィルターレジストを形成させるために、染料若しくは色顔料又は潜在性顔料と組み合わせて、あらゆる遊離基的な重合性成分に関連して用いることができる。
【手続補正１５】
【補正対象書類名】明細書
【補正対象項目名】０１８８
【補正方法】変更
【補正の内容】
【０１８８】
１個以上の−ＣＯ−ＮＨ−ＣＯ−基及び１個以上の重合性不飽和結合を有する重合性化合物は、マレイミド及びＮ−アクリロイル−アクリルアミドを含む。これらの重合性化合物は、−ＣＯ−ＮＨ−ＣＯ−基を含む高分子量化合物になり、そこで重合により主鎖と一緒になり環が形成される。更に、それぞれ−ＣＯ−ＮＨ−ＣＯ−基を有する、メタクリル酸誘導体及びアクリル酸誘導体を、同様に用いることができる。そのようなメタクリル酸誘導体及びアクリル酸誘導体は、例えば、メタクリルアミド誘導体、例えばＮ−アセチルメタアクリルアミド、Ｎ−プロピオニルメタクリルアミド、Ｎ−ブタノイルメタクリルアミド、Ｎ−ペンタノイルメタクリルアミド、Ｎ−デカノイルメタクリルアミド、Ｎ−ドデカノイルメタクリルアミド、Ｎ−ベンゾイルメタクリルアミド、Ｎ−（ｐ−メチルベンゾイル）メタクリルアミド、Ｎ−（ｐ−クロロベンゾイル）メタクリルアミド、Ｎ−（ナフチル−カルボニル）メタクリルアミド、Ｎ−（フェニルアセチル）−メタクリルアミド及び４−メタクロイルアミノフタルイミド並びにそれらと同様な置換基を有するアクリルアミド誘導体を含む。これらの重合性化合物は、側鎖に−ＣＯ−ＮＨ−ＣＯ−基を有する化合物であるように重合する。
【手続補正１６】
【補正対象書類名】明細書
【補正対象項目名】０１９７
【補正方法】変更
【補正の内容】
【０１９７】
本発明の配合物は、光感受性パターン又は被覆を含む潜在性顔料の熱処理の間に細かく分散され、顔料へ移行する潜在性顔料も含むことができる。熱処理は、曝露後、又は潜在性顔料−含有光画像性層の現像後に、実施することができる。そのような潜在性顔料は、例えばＵＳ  ５８７９８５５に記載のように、化学的、熱的、光又は放射線誘導方法により、不溶性顔料へ移行させることができる可溶性顔料前駆体である。そのような潜在性顔料の移行は、化学線曝露で酸を生成する化合物の添加又は配合物へ酸を添加することにより増強させることができる。したがって、本発明の配合物に潜在性顔料を含むカラーフィルターレジストを製造することもできる。
【手続補正１７】
【補正対象書類名】明細書
【補正対象項目名】０１９８
【補正方法】変更
【補正の内容】
【０１９８】
本発明の配合物は、単−又は多色であることができる画像記録又は画像再作成（コピー、レプログラフィ）のための、１−又は２−層以上の材料の生産のための適用を見出した。更に、この材料は、カラー耐性システムに適切である。この技術において、マイクロカプセルを含む配合物が、用いられることができ、画像作成のために、熱処理を、放射線硬化に続いて用いることができる。そのようなシステムは、例えばＵＳ  ５３７６４５９に記載されている。
【手続補正１８】
【補正対象書類名】明細書
【補正対象項目名】０２０３
【補正方法】変更
【補正の内容】
【０２０３】
光硬化性配合物は、更に、例えばＤＥ  ４０１３３５８１に記載されているように、印刷版又はホトレジストの製造方法で用いることができる。そのような方法において、配合物は、画像方法照射の前、同時に又はその後に、少なくも４００nmの波長の可視光にマスクなしに短時間曝露される。
【手続補正１９】
【補正対象書類名】明細書
【補正対象項目名】０２０６
【補正方法】変更
【補正の内容】
【０２０６】
インキの乾燥時間は、グラフィックの作成速度に対し重要なファクターであり、それは重要な秒の割合の範囲であるべきであるので、光硬化は印刷のために重要である。ＵＶ−硬化性インキは、特にスクリーン印刷及びオフセット印刷のために重要である。
【手続補正２０】
【補正対象書類名】明細書
【補正対象項目名】０２１４
【補正方法】変更
【補正の内容】
【０２１４】
本発明は、更に、着色及び非着色ペイント及びワニス、粉体被覆、印刷インキ、印刷版、接着剤、歯科配合物、ホトレジストを含むレジスト材料、カラーフィルター材料、電気及び電子部品を封止するための組成物として、磁場記録材料、微小機械部品、導波管、光学スイッチ、めっきマスク、エッチマスク、カラープルーフィングシステム、グラスファイバーケーブル被覆、スクリーン印刷型紙、の製造、ステレオリトグラフィの手法による三次元物体の製造、及び画像記録材料、特にホログラフ記録、マイクロ電子回路、脱色材料、画像記録材料のための脱色材料、マイクロカプセルを用いる画像記録材料を製造するための配合物を提供する。
【手続補正２１】
【補正対象書類名】明細書
【補正対象項目名】０２８２
【補正方法】変更
【補正の内容】
【０２８２】
実施例４２：
光硬化性配合物は、以下の成分を混合して調製した：
アクリル化アクリルコポリマー（RTMACA200M、Daicel Industries， Ltd.から）                      ２００．０重量部
ジペンタエリスリトールヘキサアクリラート（（ＤＰＨＡ）、UCBから）
１５．０重量部
試験すべき光開始剤        ２．３重量部
全ての操作は、黄色光の下で行った。
この配合物をアルミニウムプレートの上に塗布した。通常のオーブン中、８０℃１５分加熱して溶媒を除いた。乾燥フィルムの厚さは、２５μmであった。この被覆にアセタートフィルムを塗布し、その上に異なる光学密度の２１段階（Stouffer step wedge）を有する標準化された試験陰画（test negative）を置いた。サンプルを第二のＵＶ−透過フィルムで覆い、真空の方法で金属プレートの上に押し付けた。曝露を、第一の試験系で４０秒間、第二の試験系で８０秒間、そして第三の試験系で１６０秒間、３kW金属ハライドランプ（ＯＲＣ、モデルSMX3000）を用いて、６０cmの距離で行った。曝露に続いて、覆いのフィルム及びマスクを除き、曝露したフィルムを１％炭酸ナトリウム水溶液で３０℃で１８０秒間、噴霧タイプ現像装置（Walter Lemmen、モデル21）を用いて現像した。用いた開始剤の感受性は、最も高い段階の数（現像後、残留する（すなわち、重合した）を示すことで際立っている。段階の数が高ければ、試験したシステムは、より感受性である。
別の試験システムが、上記の配合物へ、０．２３重量部の２−イソプロピルチオキサントン及び４−イソプロピルチオキサントンの混合物（RTMQUANTACURE ITX, International Biosynthetics）を添加して、準備された。
結果は、表２に集めた。
【手続補正２２】
【補正対象書類名】明細書
【補正対象項目名】０２８３
【補正方法】変更
【補正の内容】
【０２８３】
【表６】
2000080068.tif 000010
【手続補正２３】
【補正対象書類名】明細書
【補正対象項目名】０２８４
【補正方法】変更
【補正の内容】
【０２８４】
実施例４３
光硬化性配合物（それは乾燥フィルムのための、食刻レジストのモデルとして働く）は、以下の成分を混合することにより調製した：
RTMSCRIPSET 540（スチレン−マレイン酸無水物コポリマー、Monsantoから）                ４５.１重量％
トリメチロールプロパントリアセタート
４８．３重量％
ペンタエチレングリコールジアクリラート
６.６重量％
アセトン      １０５.２重量％
この混合物にRTMQUANTACURE ITX ０．２５％（固型分に基づいて）、ビス（ジエチルアミノ）ベンゾフェノン０．１４％（固型分に基づいて）及び試験すべき開始剤３％の混合物を加え、攪拌した。すべての操作は、黄色光条件下で行った。開始剤が加えられたサンプルを、アルミニウムホイルに塗布した。通常のオーブン中、６０℃１５分加熱して溶媒を除いた。乾燥フィルムの厚さは、３５〜４０μmであった。乾燥フィルム上に７６μm厚さのポリエステルフィルムをラミネートし、２１段階の異なる光学密度を有する標準化された試験陰画（test negative）（Stouffer wedge）をその上に置いた。サンプルを第二のＵＶ透過フィルムで覆い、真空の方法で金属プレート上に加圧した。曝露は、第一の試験系で１０秒間、第二の試験系で２０秒間、そして第三の試験系で４０秒間、５kW金属ハライドランプ（MO61、Staub AG）を用いて、３０cmの距離で行った。曝露に続いて、覆いのフィルム及びマスクを除き、曝露したフィルムを０．８５％炭酸ナトリウム水溶液で３５℃で１８０秒間、噴霧タイプ現像装置を用いて行った（Walter Lemmen、モデル21）。用いた開始剤の感受性は、最も高い段階の数（現像後、残留する（すなわち、重合した）を示すことで際立っている。段階の数が高ければ、試験したシステムは、より感受性である。
【手続補正２４】
【補正対象書類名】明細書
【補正対象項目名】０２８５
【補正方法】変更
【補正の内容】
【０２８５】
【表７】
2000080068.tif 000011
【手続補正２５】
【補正対象書類名】明細書
【補正対象項目名】０２８６
【補正方法】変更
【補正の内容】
【０２８６】
実施例４４：
ポリ（ベンジルメタクリラート−コ−メタクリラート）の調製
２４ｇのベンジルメタクリラート、６ｇのメタクリル酸及び０．５２５ｇのアゾビスイソブチロニトリルル（ＡＩＢＮ）を９０mlのプロピレングリコール１−モノメチルエーテル２−アセタート（ＰＧＭＥＡ）に溶解した。得られた反応混合物を、油浴中８０℃で５時間攪拌した後、得られた粘稠溶液を室温に冷却し、更に精製することなく用いた。固型分含有量は、約２５％であった。
【手続補正２６】
【補正対象書類名】明細書
【補正対象項目名】０２８７
【補正方法】変更
【補正の内容】
【０２８７】
光重合性配合物は、以下の成分を混合することにより調製した。
ベンジルメタクリラートとメタクリル酸のコポリマー
（ベンジルメタクリラート：メタクリル酸＝８０：２０重量％）
２５％プロピレングリコール１−モノメチルエーテル２−アセタート
（ＰＧＭＥＡ）溶液（上記のように製造した）
２００．０重量部；
ジペンタエリスリトールヘキサアクリラート（（ＤＰＨＡ）、UCB Chemicals  から）                    ５０．０重量部；
光開始剤                    ４．０重量部；及び
ＰＧＭＥＡ              １５０．０重量部
すべての操作は、黄色光条件下で行った。配合物を、アルミニウムプレートにワイヤーを巻いたバーを有する電気塗布機を用いて塗布した。通常のオーブン中、６０℃１５分加熱して溶媒を除いた。乾燥フィルムの厚さは、約２μmであった。この被覆にアセタートフィルムを塗布し、その上に２１段階の異なる光学密度を有する標準化された試験陰画（test negative）（Stouffer wedge）を置いた。サンプルを第二のＵＶ透過フィルムで覆い、真空の方法で金属プレート上に加圧した。３６５nm及び４０５nmでの波長を選択するために最上部に干渉フィルターを置いた。２５０Wの超高圧水銀ランプ（USHIO、USA-25-BY）を用い、１５cmの距離で行った。曝露した後、覆ったフィルム及びマスクを除き、曝露したフィルムを１％炭酸ナトリウム水溶液で３０℃で２００秒間、噴霧タイプ現像装置（Walter Lemmen、モデル21）を用いて現像を行った。用いた開始剤の感受性は、それぞれの波長での照射で硬化に必要な最少の照射量により際立っており、それは、硬化された最も高い数での段階の透過から計算される。照射量がより少なければ、選択された波長での試験された開始剤がより感受性が高い。結果は表４に集めた。
【手続補正２７】
【補正対象書類名】明細書
【補正対象項目名】０２９０
【補正方法】変更
【補正の内容】
【０２９０】
実施例４５：
光重合性配合物は、以下の成分を混合することにより調製した。
ベンジルメタクリラートとメタクリル酸のコポリマー
（ベンジルメタクリラート：メタクリル酸＝８０：２０重量％）
２５％プロピレングリコール１−モノメチルエーテル２−アセタート
（ＰＧＭＥＡ）溶液（実施３３記載のように調製した）
２００．０重量部；
ジペンタエリスリトールヘキサアクリラート（（ＤＰＨＡ）、UCB Chemicals  から）                    ５０．０重量部；
光開始剤                    ２．０重量部；及び
ＰＧＭＥＡ              １５０．０重量部
すべての操作は、黄色光条件下で行った。配合物を、アルミニウムプレートにワイヤーを巻いたバーを有する電気塗布機を用いて塗布した。通常のオーブン中、１００℃、２分加熱して溶媒を除いた。乾燥フィルムの厚さは、約２μmであった。２１段階の異なる光学密度を有する標準化された試験陰画（test negative）（Stouffer wedge）を、このフィルムとレジストの間の１００μmの空気間隔を持たせて配置した。３６５nmの波長を選択するために最上部に妨害フィルターを置いた。曝露は、２５０Wの超高圧水銀ランプ（USHIO、USA-25-BY）を用い、１５cmの距離で行った。曝露した後、覆ったフィルム及びマスクを除き、曝露したフィルムを１％炭酸ナトリウム水溶液で３０℃で２００秒間、噴霧タイプ現像装置（Walter Lemmen、モデル21）を用いて現像を行った。用いた開始剤の感受性は、それぞれの波長での照射で硬化に必要な最少の照射量により際立っており、それは、硬化された最も高い数での段階の透過から計算される。照射量がより少なければ、選択された波長での試験された開始剤がより感受性が高い。結果は表５に集めた。
【手続補正２８】
【補正対象書類名】明細書
【補正対象項目名】０２９５
【補正方法】変更
【補正の内容】
【０２９５】
実施例４６:
ポリアミック酸エステルは、ＥＰ  ６２４８２６の実施例Ｉ．１に従い、オキシジフタル酸ジ無水物、メクリル酸−２  ヒドロキシエチルエステル及び４，４′−ジアミノジフェニルエーテルから調製した。固有粘度は、０．３１dl/gであり、平均分子量はＭｗ＝２，５５０g/mol、Ｍｎ＝３，８００g/molであった。配合物は、１６．９７ｇの上記の前駆体、２．５４５ｇのテトラエチレングリコールジメタクリラート（SR209、Cray Valley）及び０．８５ｇの実施例２１の化合物を２９．５２ｇのＮ−メチルピロリジノンに溶解して調製した。配合物は、拡大のために１，５００rpmで５秒、続いて５，０００rpmで３０秒のスピンサイクルで、シリコンウエハー上にスピン−被覆した。被覆したウエハーをホットプレート上で、１００℃で５分間乾燥した。６μm厚さの光感受性の粘性のフィルムをえた。次いで、このウエハーを、３６５nmの狭いバンドフィルターを通すか、又は全アークスペクトルでの３５０W水銀ランプを有するＯＲＩＥＬ（モデル87532）曝露装置を用いて、段階−くさび（step-wedge）を通して曝露した。段階くさびマスクの真空接触は、基質と段階くさびを覆うポリエステルホイルを用いて真空チューブで行った。強度は、３６５nmセンサーを有するＯＡＩ強度計を用いて測定した。曝露されたフィルムを、シクロペンタノン中で６０秒間、浸漬現像し、シクロペンタノン／イソプロパノールの１：１混合物で１０秒間２回すすいだ。３６５nmでの単色照射で、２８mJ/cm2の照射量が、このフィルムを現像液中で不溶性にするため十分に架橋させるのに必要である。水銀ランプの全アークスペクトルを用いた場合、３８mJ/cm2の照射量が、フィルムを架橋させるのに必要であり、それによりそれは現像液中で溶解しなかった。
【手続補正２９】
【補正対象書類名】明細書
【補正対象項目名】０２９６
【補正方法】変更
【補正の内容】
【０２９６】
実施例４７:
配合物は、１６．９７ｇの実施例Ａに記載したポリイミド前駆体、２．５４５ｇのテトラエチレングリコールジメタクリラート（RTMSR209、Cray Valley）、０．８５ｇの実施例２９の開始剤、０．１７ｇのミヘラーケトン及び２９．５２ｇのＮ−メチルピロリジノンを混合することにより製造した。配合物は、拡大のために１，５００rpmで５秒、続いて５，０００rpmで３０秒のスピンサイクルで、シリコンウエハー上にスピン−被覆した。被覆したウエハーをホットプレート上で、１００℃で５分間乾燥した。６μm厚さの光感受性の粘性のフィルムを得た。次いで、このウエハーを、３６５nmの狭いバンドフィルターを通すか、又は全アークスペクトルでの３５０W水銀ランプを有するＯＲＩＥＬ（モデル87532）曝露装置を用いて、ステップウェッジ（step-wedge）を通して曝露した。ステップウェッジマスクの真空接触は、基質とステップウェッジを覆うポリエステルホイルを用いて真空チューブで行った。強度は、３６５nmセンサーを有するＯＡＩ強度計を用いて測定した。曝露されたフィルムを、シクロペンタノン中で６０秒間、浸漬現像し、シクロペンタノン／イソプロパノールの１：１混合物で１０秒間２回すすぎ、最後に純粋のイソプロパノールで１０秒間すすいだ。３６５nmでの単色照射で、３６mJ/cm2の照射量が、このフィルムを現像液中で不溶性にするため十分に架橋させるのに必要である。全スペクトルを用いた場合、７５mJ/cm2の照射量が、フィルムを架橋させるのに必要であり、それによりそれは現像液中で溶解しなかった。